(57)【要約】【課題】  焼結鉱の原料配合を安定化させ、製造する焼結鉱の品質を従来よりも向上させることが可能な焼結原料のヤード積付け方法を提供する。【解決手段】  複数銘柄の焼結用鉄鉱石を、積付け機１０のブーム式ベルトコンベア１１で順次搬送し、この先端部に取付けた衝突板１２に衝突させて落下させ、原料ヤード１３に断面山形状に複数層積付ける焼結原料のヤード積付け方法において、衝突板１２をブーム式ベルトコンベア１１の幅方向に左右２分割して第１、第２の積付け板部１９、２０を形成し、焼結用鉄鉱石の銘柄ごとに、第１の積付け板部１９の前側への傾斜角度、及び第２の積付け板部２０の後ろ側への傾斜角度をそれぞれ設定して、衝突板１２に衝突する焼結用鉄鉱石を、積付け層１４の頂上部１５を境として前後方向にそれぞれ分散積付けし、焼結用鉄鉱石の各銘柄の積付け層１４の厚みを実質的に均等にする。【選択図】        図１
2006200012.tif 000002
【特許請求の範囲】
【請求項１】
複数銘柄の焼結用鉄鉱石を、積付け機のブーム式ベルトコンベアで順次搬送し、該ブーム式ベルトコンベアの先端部に取付けた衝突板に衝突させて落下させ、原料ヤードに断面山形状に複数層積付ける焼結原料のヤード積付け方法において、
前記衝突板を前記ブーム式ベルトコンベアの幅方向に左右２分割して第１、第２の積付け板部を形成し、前記焼結用鉄鉱石の銘柄ごとに、前記第１の積付け板部の前側への傾斜角度、及び前記第２の積付け板部の後ろ側への傾斜角度をそれぞれ設定して、前記衝突板に衝突する前記焼結用鉄鉱石を、積付け層の頂上部を境として前後方向にそれぞれ分散積付けし、前記焼結用鉄鉱石の各銘柄の積付け層の厚みを実質的に均等にすることを特徴とする焼結原料のヤード積付け方法。
【請求項２】
請求項１記載の焼結原料のヤード積付け方法において、前記第１、第２の積付け板部は、その上部が軸心を同一にして回動自在となっていることを特徴とする焼結原料のヤード積付け方法。
【請求項３】
請求項１及び２のいずれか１項に記載の焼結原料のヤード積付け方法において、前記原料ヤードに積付ける前記複数銘柄の焼結用鉄鉱石のうち、最初に積付けた焼結用鉄鉱石の安息角に基づいて、前記第１、第２の積付け板部の各傾斜角度を更に調整し、次回以降の焼結用鉄鉱石を順次積付けることを特徴とする焼結原料のヤード積付け方法。
【請求項４】
請求項１及び２のいずれか１項に記載の焼結原料のヤード積付け方法において、前記第１、第２の積付け板部の各傾斜角度を、前記各積付け層の法面の傾斜角度に基づいて更に調整することを特徴とする焼結原料のヤード積付け方法。
【発明の詳細な説明】
【技術分野】
【０００１】
本発明は、複数銘柄の焼結用鉄鉱石を原料ヤードに順次層状に積付ける方法に係り、更に詳細には、焼結用鉄鉱石の各銘柄の積付け層の厚みを実質的に均等にするための焼結原料のヤード積付け方法に関する。
【背景技術】
【０００２】
従来、例えば鉱石船で搬送されてきた焼結用鉄鉱石（以下、単に鉄鉱石ともいう）は、アンローダーを使用して陸揚げされた後、積付け機（スタッカー）を使用して原料ヤードに断面山形状に山積みされている。そして、山積みされた鉄鉱石は、ホイールローダーによって払出され（切出され）、貯鉱槽へ貯留された後、焼結鉱を製造する原料として焼結機へ供給されている。なお、積付けに際しては、複数銘柄の鉄鉱石が複数層に順次積付けられている。
この原料ヤードに積付けられた鉄鉱石の粒度、鉄鉱石に含まれるケイ酸、又はその他の化学成分は、鉄鉱石の銘柄ごと又は鉱石船のロットごとに大きく変動する。このため、このように積付けた複数銘柄の鉄鉱石を、その化学成分の調整を行うことなく、そのままの状態で後工程へ供給する場合、例えば、焼結の操業が変動し、焼結鉱の品質が悪くなるなどの問題が発生する。
【０００３】
そこで、焼結鉱の品質を均一化する方法として、以下の方法が開示されている。
例えば、特許文献１には、複数銘柄の鉄鉱石を、化学成分の目標値に基づいてグループ分けし、このグループ内の鉄鉱石の銘柄の中で、目標値に近い順に組み合わせて得られる２つの鉄鉱石の銘柄を交互に積付け、化学成分の均一化を図る方法が開示されている。
また、特許文献２には、銘柄ごと又は入荷日ごとに、鉄鉱石を層状に複数層に渡って積付けし、この積付け層の断面積及び積付け区域をセンサーにより検出して、これをコンピュータに入力し記憶させて管理しながら、山積みを行う方法が開示されている。
そして、特許文献３には、積付け山の頂部に近い両側斜面に、積付け機から鉄鉱石を分配して落下させる方法であり、シュートの分配板の下方近傍のシュート分岐部分に感圧板（抵抗板）を取付け、落下する鉄鉱石の抵抗が小さくなる位置で落下原料を両側に分岐させて山積みする方法が開示されている。
【０００４】
【特許文献１】特開昭５８−５９１２９号公報
【特許文献２】特開平３−１９１０２８号公報
【特許文献３】特開昭５７−１５１５０７号公報
【発明の開示】
【発明が解決しようとする課題】
【０００５】
しかしながら、焼結鉱の品質の均一化を図るためには、層状に積付けられる複数銘柄の鉄鉱石の各積付け層の厚みを実質的に均等にする必要がある。ここで、各積付け層の厚みを、積付け山の頂上部から山裾へかけて実質的に均等にできなければ、積付け山の払出し場所によって鉄鉱石の成分が大きく変動する。
このため、特許文献１及び特許文献２のように、積付け層を均等な層厚にすることについての認識がない方法、また、特許文献３のように、積付け層の厚みを積付け山の頂上部から山裾に渡って均等にすることが困難な方法では、焼結鉱の原料配合が不安定になり、焼結鉱の品質を向上させることができない。
【０００６】
特に、鉄鉱石の銘柄によっては、他の鉄鉱石種よりも水分が多く含まれ、しかも平均粒径が細かいものもあり、この鉄鉱石の積付けに際しては、積付け山の安息角が他のものよりも大きくなる。このため、積付け層の厚みが頂上部から山裾へかけて不均等になり、積付け山の払出し場所によって鉄鉱石の成分が大きく変動するので、焼結鉱の原料配合が不安定になる。従って、このような焼結鉱を使用することで、高炉操業が不安定になり、銑鉄の生産性を向上させることができない。
なお、積付け山の安息角が大きくなれば、鉄鉱石が原料ヤードに十分に広がらず、他の鉄鉱石と比較して少ない量で、その高さが積付け機の上端位置に到達するため、他の鉄鉱石と比較して積付け量が減少し、原料ヤードを有効利用できないという問題も発生する。
【０００７】
本発明はかかる事情に鑑みてなされたもので、焼結鉱の原料配合を安定化させ、製造する焼結鉱の品質を従来よりも向上させることが可能な焼結原料のヤード積付け方法を提供することを目的とする。
【課題を解決するための手段】
【０００８】
前記目的に沿う本発明に係る焼結原料のヤード積付け方法は、複数銘柄の焼結用鉄鉱石を、積付け機のブーム式ベルトコンベアで順次搬送し、該ブーム式ベルトコンベアの先端部に取付けた衝突板に衝突させて落下させ、原料ヤードに断面山形状に複数層積付ける焼結原料のヤード積付け方法において、
前記衝突板を前記ブーム式ベルトコンベアの幅方向に左右２分割して第１、第２の積付け板部を形成し、前記焼結用鉄鉱石の銘柄ごとに、前記第１の積付け板部の前側への傾斜角度、及び前記第２の積付け板部の後ろ側への傾斜角度をそれぞれ設定して、前記衝突板に衝突する前記焼結用鉄鉱石を、積付け層の頂上部を境として前後方向にそれぞれ分散積付けし、前記焼結用鉄鉱石の各銘柄の積付け層の厚みを実質的に均等にする。
ここで、焼結用鉄鉱石の積付けは、複数銘柄の焼結用鉄鉱石をそれぞれ順次積付ける場合のみならず、同一銘柄の焼結用鉄鉱石を、他の銘柄の焼結用鉄鉱石を介して積付ける場合もある。
また、衝突板を構成する第１、第２の積付け板部は、常に傾斜させる必要はなく、積付け層の厚みが不均等になり易い焼結用鉄鉱石を積付ける場合にそれぞれ傾斜させればよいが、積付け層の厚みをより均等にするため、焼結用鉄鉱石の銘柄ごとにそれぞれ傾斜させることも可能である。
そして、積付け層の頂上部とは、焼結用鉄鉱石を順次積付ける際に形成されていく積付け山の上端部を意味し、例えば、各積付け層の前後方向のそれぞれの法面の接触部分（稜線部分）、又は積付け山が台形状になればその上端部分に相当する。
【０００９】
本発明に係る焼結原料のヤード積付け方法において、前記第１、第２の積付け板部は、その上部が軸心を同一にして回動自在となっていることが好ましい。
【００１０】
本発明に係る焼結原料のヤード積付け方法において、前記原料ヤードに積付ける前記複数銘柄の焼結用鉄鉱石のうち、最初に積付けた焼結用鉄鉱石の安息角に基づいて、前記第１、第２の積付け板部の各傾斜角度を更に調整し、次回以降の焼結用鉄鉱石を順次積付けることが好ましい。
【００１１】
本発明に係る焼結原料のヤード積付け方法において、前記第１、第２の積付け板部の各傾斜角度を、前記各積付け層の法面の傾斜角度に基づいて更に調整することが好ましい。
【発明の効果】
【００１２】
請求項１〜４記載の焼結原料のヤード積付け方法は、衝突板を構成する第１、第２の積付け板部のそれぞれの傾斜角度を、焼結用鉄鉱石の銘柄ごとに設定し、各積付け層を実質的に均等な厚みにするので、この積付けられた焼結用鉄鉱石を払出す際の鉄鉱石の成分を従来よりも均等にできる。このように、焼結鉱の原料配合を安定化させることができるので、製造する焼結鉱の品質を従来よりも向上させることができ、この焼結鉱を供給する高炉操業を安定にして、銑鉄の生産性を従来よりも向上させることができる。
【００１３】
請求項２記載の焼結原料のヤード積付け方法は、第１、第２の積付け板部の上部が軸心を同一にして回動自在になっているので、衝突板の構成を簡単にでき、操作性も良好にできる。
【００１４】
請求項３記載の焼結原料のヤード積付け方法は、最初に積付けた焼結用鉄鉱石の安息角に基づいて、第１、第２の積付け板部の各傾斜角度を更に調整するので、最初に積付けた焼結用鉄鉱石の安息角からの影響を受けることなく、順次積付ける焼結用鉄鉱石の各積付け層の厚みを実質的に均等にできる。
【００１５】
請求項４記載の焼結原料のヤード積付け方法は、第１、第２の積付け板部の各傾斜角度を、各積付け層の法面の傾斜角度に基づいて更に調整するので、例えば、複数銘柄の焼結用鉄鉱石を順次積付ける際に、各法面の傾斜角度がそれぞれ異なっている場合においても、積付け層の厚みが実質的に均等になるように修正できる。
【発明を実施するための最良の形態】
【００１６】
続いて、添付した図面を参照しつつ、本発明を具体化した実施の形態につき説明し、本発明の理解に供する。
ここで、図１は本発明の一実施の形態に係る焼結原料のヤード積付け方法の説明図、図２は同焼結原料のヤード積付け方法を適用する原料積付け作業全体の説明図、図３は同焼結原料のヤード積付け方法に使用するフラッパーの斜視図、図４（Ａ）は従来例に係る焼結原料のヤード積付け方法を適用した場合のＳｉＯ2 濃度分布の説明図、（Ｂ）は本発明の一実施の形態に係る焼結原料のヤード積付け方法を適用した場合のＳｉＯ2 濃度分布の説明図である。
【００１７】
図１〜図３に示すように、本発明の一実施の形態に係る焼結原料のヤード積付け方法は、複数銘柄の焼結用鉄鉱石（以下、単に鉄鉱石ともいう）を、スタッカー（積付け機の一例）１０のブーム式ベルトコンベア（以下、単にベルトコンベアともいう）１１で順次搬送し、このブーム式ベルトコンベア１１の先端部に取付けたフラッパー（衝突板の一例）１２に衝突させて落下させ、原料ヤード１３に断面山形状に複数層積付ける方法であり、フラッパー１２に衝突する各銘柄の鉄鉱石を、積付け層１４の頂上部１５を境として前後方向にそれぞれ分散積付けし、銘柄ごとの積付け層１４の厚みを実質的に均等にする方法である。以下、詳しく説明する。
【００１８】
図１、図２に示すように、まず、鉱石船１６で搬送されてきた複数銘柄の鉄鉱石を、アンローダー１７を使用して陸揚げし、スタッカー１０のブーム式ベルトコンベア１１を使用して原料ヤード１３に断面山形状に積付けして積付け山１８を形成する。この積付けに際しては、スタッカー１０が原料ヤード１３の側部に敷設されたレール（図示しない）上を往復移動しながら、複数銘柄の鉄鉱石をスタッカー１０に設けたベルトコンベア１１で原料ヤード１３の積付け山１８形成位置に順次搬送し、この鉄鉱石をベルトコンベア１１の先部でフラッパー１２に衝突させて下方へ落下させる。従って、積付け山１８の全体形状は屋根形（尾根形）となり、その断面形状がスタッカー１０の移動方向に渡って山形状になっている。
この鉄鉱石を衝突させるフラッパー１２としては、以下の構成のものを使用する。
【００１９】
図１、図３に示すように、フラッパー１２は、ブーム式ベルトコンベア１１の幅方向に左右２分割されて形成される第１、第２の積付け板部１９、２０を有している。この第１、第２の積付け板部１９、２０は、例えば、耐食性を有するステンレス板材で構成され、鉄鉱石の衝突面２１、２２側には、耐摩耗性材料の一例である高クロム材からなるライナが貼り付けられている。この第１、第２の積付け板部１９、２０は、それぞれ同一形状となっており、例えば、その幅Ｗが３００ｍｍ以上１０００ｍｍ以下、高さＨが８００ｍｍ以上１２００ｍｍ以下の長方形となっている。なお、第１、第２の積付け板部の各形状を異なる形状としてもよく、また正方形としてもよい。また、フラッパー１２の幅は、ブーム式ベルトコンベア１１の搬送ベルトの幅よりも広く（例えば、５０ｍｍ以上２００ｍｍの範囲）なるように設定する。
【００２０】
第１、第２の積付け板部１９、２０の各上端部には、その幅方向に渡って円筒状の管部材２３、２４が設けられている。この各管部材２３、２４の中空部は、ブーム式ベルトコンベア１１の先端部に、ブーム式ベルトコンベア１１の搬送ベルトと間隔（例えば、３００ｍｍ以上１０００ｍｍ以下）を設けて配置し、このベルトコンベア１１の幅方向に配置した吊り下げ軸部（図示しない）に、回動自在になるように挿通し配置されている。このように、第１、第２の積付け板部１９、２０は、その上部が軸心を同一にして回動自在となっている。
【００２１】
第１の積付け板部１９の裏面側には、第１の積付け板部１９の傾斜角度を調整するためのハンドル２５が取付けられ、第１の積付け板部１９の傾斜角度を、第１の積付け板部１９の垂直状態を基準（０度）として、前側へ傾斜可能になっている。なお、このハンドル２５の位置を固定することで、第１の積付け板部１９の傾斜状態は維持される。
一方、第２の積付け板部２０の管部材２４には、固定用ボルト２６が取付けられている。これにより、第２の積付け板部２０を、第２の積付け板部２０の垂直状態を基準（０度）として、後ろ側へ傾斜させた後、固定用ボルト２６を締め付けることで、この固定用ボルト２６の先端部が吊り下げ軸部に当接し、第２の積付け板部２０の傾斜状態が維持される。
なお、第１の積付け板部１９を前側へ、第２の積付け板部２０を後ろ側へそれぞれ傾斜させているが、第１の積付け板部１９を後ろ側へ、第２の積付け板部２０を前側へそれぞれ傾斜させることも勿論可能である。
【００２２】
以上の構成となったフラッパー１２を使用して、複数銘柄の鉄鉱石を積付ける。
ここで、積付けを行う鉄鉱石の一例を表１に示す。
【００２３】
【表１】
2006200012.tif 000003
【００２４】
表１に示すように、Ｍｔ．ニューマン、ハマスレー、及びウエストアンジェラス（以上、産地銘柄）は、低水分量（５質量％以上８質量％以下）の鉄鉱石であり、その原料粒度も比較的粗い（平均粒径１．８ｍｍ程度、粒径が３ｍｍ以下のものが６５質量％以下程度）。
一方、ペレットフィード（鉱石種：ＭＢＲ−ＰＦ）は、前記した鉄鉱石よりも高水分量（７質量％以上１０質量％以下）の鉄鉱石であり、その原料粒度も前記した鉄鉱石よりも細かい（平均粒径０．８３ｍｍ、全部の粒径が３ｍｍ以下）。また、原料粒度が細かい鉄鉱石としては、マラマンバ鉱石（褐鉄鉱：Ｆｅ2 Ｏ3 ・ｎＨ2 Ｏ）もある。
このため、安息角は、ペレットフィードが７０度となり、前記した他の鉄鉱石の安息角（６０度）よりも大きくなっている。
【００２５】
そこで、このような安息角が異なる複数銘柄の鉄鉱石の積付けに際しては、フラッパー１２の第１、第２の積付け板部１９、２０の各傾斜角度を調整する必要がある。
まず、Ｍｔ．ニューマン、ハマスレー、及びウエストアンジェラスのように、例えば、平均水分量が７質量％未満の低水分量の鉄鉱石を積付ける場合は、第１、第２の積付け板部１９、２０を傾斜させることなく実質的に垂直状態（傾斜角度０度）にする。このとき、垂直状態に設定されたフラッパー１２の第１、第２の積付け板部１９、２０に衝突する鉄鉱石は、原料ヤード１３に落下して、徐々に積付け山を形成していく。
なお、必要に応じて第１、第２の積付け板部１９、２０を傾斜させることも可能である。
【００２６】
また、ペレットフィードのように、例えば、平均水分量が７質量％以上（上限は例えば１５質量％）の高水分量で、平均粒径が１ｍｍ以下であり、しかも３ｍｍ以下の粒径のものを７０質量％以上（好ましくは８０質量％以上、更に好ましくは９０質量％以上）含む鉄鉱石を積付ける場合は、第１、第２の積付け板部１９、２０を、その垂直状態下端位置を基準（０度）として、それぞれ３０度の範囲で傾斜させる。なお、平均水分量、平均粒径、及び粒径のいずれか１又は２が、上記した条件を満足する鉄鉱石を積付ける場合、例えば、粒径が細かいマラマンバ鉱石を積付ける場合にも、第１、第２の積付け板部１９、２０を前記した傾斜角度に設定する。
ここで、第１、第２の積付け板部１９、２０の傾斜角度を３０度よりも大きくした場合、ベルトコンベア１１で搬送されてきた鉄鉱石が、フラッパー１２に衝突することなく落下する状況が起こり、目標とする積付け山形成位置に鉄鉱石を積付けることができなくなる。
このようにして、第１、第２の積付け板部１９、２０の各位置調整が終了した後は、第１の積付け板部１９のハンドル２５を固定し、第２の積付け板部２０の固定用ボルト２６を締め付け、その位置を保持する。
【００２７】
このように、焼結用鉄鉱石の銘柄ごとに、２分割された一方の第１の積付け板部１９を前側へ、他方の第２の積付け板部２０を後ろ側へそれぞれ傾斜させることで、図１に示すように、フラッパー１２に衝突する複数銘柄の鉄鉱石を、積付け層１４の頂上部１５を境として前後方向にそれぞれ分散積付けできる。
なお、前記した積付け方法は、原料ヤード１３に広がり易い鉄鉱石を積付けた後に、原料ヤード１３に広がりにくい鉄鉱石を積付ける場合に、特に有効な方法である。
これにより、鉄鉱石を原料ヤード１３に十分に広がらせながら積付けることができ、原料ヤード１３の貯蔵能力の低下を防止できると共に、各積付け層１４の厚みも実質的に均等にできる。
【００２８】
なお、フラッパー１２の第１、第２の積付け板部１９、２０の各傾斜角度の調整は、更に以下のことを考慮しながら行うことが好ましい。
まず、第１、第２の積付け板部１９、２０の各傾斜角度を、前記したように、焼結用鉄鉱石の銘柄に対応した傾斜角度、即ち基準となる傾斜角度に設定する。そして、原料ヤード１３に積付ける複数銘柄の鉄鉱石のうち、最初に積付けた鉄鉱石の安息角θに基づいて、第１、第２の積付け板部１９、２０の各傾斜角度の調整を更に行う。
ここで、最初に積付けた鉄鉱石の安息角θが小さい場合、即ち鉄鉱石が原料ヤード１３に広がり易い場合、第１、第２の積付け板部１９、２０の各傾斜角度を０度に近づける。一方、最初に積付けた鉄鉱石の安息角θが大きい場合、即ち鉄鉱石が原料ヤード１３に広がりにくい場合、第１、第２の積付け板部１９、２０の各傾斜角度を大きくする。
これにより、次回以降に積付ける鉄鉱石の積付け層の厚みを実質的に均等にできる。
【００２９】
また、第１、第２の積付け板部１９、２０の各傾斜角度は、前記したように、第１、第２の積付け板部１９、２０の各傾斜角度を、焼結用鉄鉱石の銘柄に対応した基準角度に設定した後、各積付け層の法面の傾斜角度に基づいて更に調整することもできる。
ここで、鉄鉱石の積付けを行うに際して、前回積付けられた積付け層の法面の傾斜角度が小さい場合、即ち鉄鉱石が原料ヤードに広がり易い場合、第１、第２の積付け板部１９、２０の各傾斜角度を０度に近づける。一方、前回積付けられた積付け層の法面の傾斜角度が大きい場合、即ち鉄鉱石が原料ヤードに広がりにくい場合、第１、第２の積付け板部１９、２０の各傾斜角度を大きくする。
これにより、各鉄鉱石の積付けを行うごとに、各鉄鉱石の積付け層の厚みを修正できるので、実質的に均等にできる。
【００３０】
このように、山積みされた鉄鉱石は、図２及び図４（Ｂ）に示すように、積付け山１８の側部（ホイール稼働範囲）を往復移動し、しかもスタッカー１０の移動方向と同一方向に進行する払出し機２７のホイールローダー２８によって後工程へ払出される。なお、積付け山１８の上部の鉄鉱石は、ホイールローダー２８の上方に配置されるハロー（掻き落とし手段）２９を使用して、ホイールローダー２８のバケット３０内へ掻き落とされる。
従来は、図４（Ａ）に示すように、鉄鉱石の銘柄（性質）を考慮することなく、全ての鉄鉱石を１枚のフラッパーに衝突させて落下させていたため、鉄鉱石の銘柄によっては、落下する鉄鉱石が積付け山３１の山裾３２まで流れにくく、頂上部３３と山裾３２とで積付け層の厚みが異なり、ＳｉＯ2 量にばらつきが生じていた。このため、ホイールの進行方向においても、払出される鉄鉱石のＳｉＯ2 量が設定値に対して大きくばらついていた。
【００３１】
一方、図４（Ｂ）に示すように、鉄鉱石の銘柄に応じて、フラッパー１２の第１、第２の積付け板部１９、２０の各傾斜角度を調整することで、積付け山１８の頂上部１５から山裾３４へかけて、積付け層の厚みが均等になっているので、払い出される鉄鉱石のＳｉＯ2 量も略均一にできる。このため、ホイールの進行方向においても、払出される鉄鉱石のＳｉＯ2 量が設定値近傍で推移する。
そして、図２に示すように、ホイールローダー２８によって払出された鉄鉱石は、貯鉱槽３５へ貯留された後、他の副原料と共にドラムミキサー３６で混合され造粒された後、焼結機３７へ供給されて焼結鉱が製造される。そして、この焼結鉱の化学成分を、測定装置３８を使用して測定し、焼結鉱の品質測定を行った後、この焼結鉱を高炉へ供給する。
【実施例】
【００３２】
次に、本発明の作用効果を確認するために行った実施例について説明する。ここで、図５は払出し原料（鉄鉱石）中に含まれるＳｉＯ2 偏差量（σＳｉＯ2 ）の推移を示すグラフ、図６は焼結鉱中に含まれるＳｉＯ2 偏差量及び焼結鉱の成品歩留りの推移を示すグラフである。
なお、図５及び図６において、対策前とは図４（Ａ）に示す従来法を適用した結果であり、対策後とは図４（Ｂ）に示す本実施の形態の方法を適用した結果である。また、σＳｉＯ2 は、一日の測定数（６点）の偏差を示している。
【００３３】
図５に示すように、払出し原料中のσＳｉＯ2 を３．７５質量％に設定した場合、対策前は払出し原料中のσＳｉＯ2 が０．３２％であったが、対策後はσＳｉＯ2 を０．１０％まで低減できた。これにより、従来一定成分の焼結原料を製造するため、この払出し原料に添加していたＳｉＯ2 量調整用副原料、及び焼結鉱の塩基度（ＣａＯ／ＳｉＯ2 ）を一定とするため添加していたＣａＯ量をそれぞれ削減できるので、経済的である。なお、調整作業も簡素化できるため、作業性も良好である。
【００３４】
また、図６に示すように、製造した焼結鉱中のσＳｉＯ2 は、対策前０．０９３％であったが、一定の調整期間（フラッパーの第１、第２の積付け板部の各傾斜角度の調整期間）を経た後、対策後は０．０７０％まで低減できた。
そして、この焼結鉱の歩留りを測定したところ、対策前は８０．４％であったが、一定の調整期間を経た後、対策後は８１．２％まで向上できた。
このように、焼結鉱の品質変動に最も影響を及ぼしていた鉄鉱石の積付けを、各積付け層の厚みが実質的に均等になるように行うことで、焼結鉱の品質を良好にできることを確認できた。
【００３５】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の焼結原料のヤード積付け方法を構成する場合も本発明の権利範囲に含まれる。
【００３６】
また、前記実施の形態においては、第１、第２の積付け板部の各傾斜位置を固定した後、鉄鉱石の積付けを行った場合について説明したが、各傾斜角度を調整しながら鉄鉱石の積付けを行うことも勿論可能である。
そして、前記実施の形態においては、第１、第２の積付け板部の各傾斜角度の調整を、ハンドルと固定用ボルトを使用して行った場合について説明したが、第１、第２の積付け板部にそれぞれハンドルを取付けることも、また固定ボルトを取付けることも可能である。なお、第１、第２の積付け板部にギアを取付け、モータを使用して各傾斜角度を制御部により制御することも可能である。
【図面の簡単な説明】
【００３７】
【図１】本発明の一実施の形態に係る焼結原料のヤード積付け方法の説明図である。
【図２】同焼結原料のヤード積付け方法を適用する原料積付け作業全体の説明図である。
【図３】同焼結原料のヤード積付け方法に使用するフラッパーの斜視図である。
【図４】（Ａ）は従来例に係る焼結原料のヤード積付け方法を適用した場合のＳｉＯ2 濃度分布の説明図、（Ｂ）は本発明の一実施の形態に係る焼結原料のヤード積付け方法を適用した場合のＳｉＯ2 濃度分布の説明図である。
【図５】払出し原料中に含まれるＳｉＯ2 偏差量の推移を示すグラフである。
【図６】焼結鉱中に含まれるＳｉＯ2 偏差量及び焼結鉱の成品歩留りの推移を示すグラフである。
【符号の説明】
【００３８】
１０：スタッカー（積付け機）、１１：ブーム式ベルトコンベア、１２：フラッパー（衝突板）、１３：原料ヤード、１４：積付け層、１５：頂上部、１６：鉱石船、１７：アンローダー、１８：積付け山、１９：第１の積付け板部、２０：第２の積付け板部、２１、２２：衝突面、２３、２４：管部材、２５：ハンドル、２６：固定用ボルト、２７：払出し機、２８：ホイールローダー、２９：ハロー、３０：バケット、３１：積付け山、３２：山裾、３３：頂上部、３４：山裾、３５：貯鉱槽、３６：ドラムミキサー、３７：焼結機、３８：測定装置
【図１】
2006200012.tif 000004
【図２】
2006200012.tif 000005
【図３】
2006200012.tif 000006
【図４】
2006200012.tif 000007
【図５】
2006200012.tif 000008
【図６】
2006200012.tif 000009